Чувствительный элемент люминесцентного сенсора для оптического детектирования молекулярного брома и бромсодержащих веществ в газовой среде и способ его получения

1. Чувствительный элемент люминесцентного сенсора для оптического детектирования молекулярного брома и бромсодержащих веществ в газовой среде, состоящий из поливиниленовой полимерной матрицы из фторсодержащего сополимера тетрафторэтилена с винилиденфторидом, содержащей в качестве фотоактивного компонента коллоидные полупроводниковые люминофоры, включающие ядро на основе селенида кадмия и полупроводниковые оболочки на основе сульфида кадмия и сульфида цинка.
2. Чувствительный элемент люминесцентного сенсора для оптического детектирования молекулярного брома и бромсодержащих веществ в газовой среде по п. 1, где бромсодержащие вещества представляют собой бромистоводородную кислоту, дибромэтан, бромистый метил, бромистый этил, галотан, бромбутан или их смеси.
3. Способ получения чувствительного элемента люминесцентного сенсора по любому из пп. 1, 2, включающий растворение фторсодержащего сополимера тетрафторэтилена с винилиденфторидом в растворителе, выбранном из ацетона, тетрагидрофурана, пиридина, изопропанола или их смеси, взятой в объемном соотношении 90:6:3:1, с получением полимерного раствора; введение дисперсии коллоидных полупроводниковых люминофоров, включающих ядро на основе селенида кадмия и полупроводниковые оболочки на основе сульфида кадмия и сульфида цинка, в неполярном растворителе, выбранном из гексана или толуола, и смеси антиоксидантов, включающей тиогликоликовую кислоту, триоктилфосфин, тиооктанол или тиофенол, взятой в массовом соотношении 5:1:1, в полученный на предыдущей стадии полимерный раствор с получением стабилизированного полимерного раствора; осаждение поливиниленовой полимерной пленки из фторсодержащего сополимера тетрафторэтилена с винилиденфторидом, осаждаемой из полученного стабилизированного полимерного раствора, полученного на предыдущей стадии, на поверхности диэлектрической пластины с последующим испарением растворителей при 30°С до полного высыхания поливиниленовой полимерной пленки.